(57)【特許請求の範囲】
【請求項１】
密度０．２５±０．０３ｇ／ｃｍ３で厚さが０．８〜３．６ｍｍのコルクシートの表面に接着性樹脂組成物を塗布し、この接着性樹脂組成物を介して熱硬化性樹脂板、突板、または突板を表面に配した合板のいずれかを貼り合わせて積層化粧板を製造する方法において、上記コルクシートを無張力状態で繰り出して所定寸法に裁断し、その裁断されたコルクシート（Ｃ２）を、積み重ねず放置することにより、そのコルクシート（Ｃ２）から残留張力を除去した後、上記貼り合せ作業を行うことを特徴とする積層化粧板の製造方法。
【請求項２】
上記残留張力を除去するために上記裁断されたコルクシート（Ｃ２）を５分間以上放置することを特徴とする請求項１に記載の積層化粧板の製造方法。
【請求項３】
上記貼り合せ工程の後、上記裁断されたコルクシート（Ｃ２）の周縁を縁切りすることを特徴とする請求項１または２に記載の積層化粧板の製造方法。
【請求項４】
請求項１乃至３の何れかに記載の積層化粧板を製造する方法に使用する上記コルクシートを無張力状態で繰り出しするコルクシートの繰り出し装置（１０）であって、ロール巻きされたコルクシート（Ｃ１）を支承するサプライスタンド（１１）の回転軸（１２）にシンクロ作動モータ（１３）を付設し、繰り出される上記コルクシート（Ｃ２）にローラ（Ｒ）を接触させ、このローラ（Ｒ）の回転軸に直接または間接的にシンクロ作動発電機（１４）を取り付け、このシンクロ作動発電機（１４）の出力信号に基づき上記サプライスタンド（１１）の回転軸（１２）に付設したシンクロ作動モータ（１３）を駆動するようにして、上記ロール巻きされたコルクシート（Ｃ１）を無張力状態で繰り出しするようにしたことを特徴とするコルクシートの繰り出し装置。
【請求項５】
上記繰り出されるコルクシート（Ｃ２）の下面にアンダーローラ群（１７ａ・・・１７ｎ）を配設し、上記ローラ（Ｒ）の回転軸に取り付けたシンクロ作動発電機（１４）の出力信号に基づき、上記アンダーローラ群の駆動源であるシンクロ作動モータ（１６）および上記サプライスタンド（１１）の回転軸（１２）に付設したシンクロ作動モータ（１３）を駆動するようにして、上記ロール巻きされたコルクシート（Ｃ１）を無張力状態で繰り出しするようにしたことを特徴とする請求項４に記載のコルクシートの繰り出し装置。
【発明の詳細な説明】
【技術分野】
【０００１】
この発明は、コルクシートに接着性樹脂組成物を介して熱硬化性樹脂板、突板、または突板を表面に配した合板のいずれかを貼り合わせた積層化粧板の製造方法及びコルクシートの繰り出し装置に関する。
【背景技術】
【０００２】
本出願人は、コルクシートとプラスチックシートや突板などとを貼り合わせた断熱性・吸音性の良好な積層化粧板を特願２００４−２１５５８９号で提案した。
【０００３】
上記提案によって、断熱・吸音性の良好な壁面化粧板やテーブルの天板を提供できるようになったが、積層化粧板は製造条件によって反り返えるものがあり、ひどいものになると１８０×９０ｃｍのサイズで、その長辺側の端が１０ｃｍ余も反り返り、このように反り返ったものを壁面化粧板やテーブルの天板として使用したとき仕上がりが悪くなり実用に耐えないものとなる。
【０００４】
また、積層化粧板の周囲の貼り合せ状態を詳細に観察するとコルクシートに接着性樹脂組成物が取り込まれて接着状態が不安定となる所謂喰われ現象が発生していることが判明した。
【０００５】
上記コルクシートとの積層化粧板の反り返りについて、その原因について種々検討した結果ロール巻きされたコルクシートには、その製造時に一定のテンションが掛っており、また、ロール巻きされたコルクシートをサプライスタンドに掛けて繰り出すとき、さらにテンションが加わることとなる。
【０００６】
この状態でコルクシートを裁断し、このコルクシートと熱硬化性樹脂板等とを貼り合せるとコルクシート内には残留張力が存在し、貼り合せた後にコルクシートが収縮し反り返りが発生することが分かってきた。
【発明の開示】
【発明が解決しようとする課題】
【０００７】
上記知見に基づきこの発明は、製造後に反り返りが発生しないコルクシートと熱硬化性樹脂板等とを貼り合せた積層化粧板の製造方法及びコルクシートの繰り出し装置を提供することを課題とする。
【課題を解決するための手段】
【０００８】
上記課題を解決するためにこの発明は、密度０．２５±０．０３ｇ／ｃｍ３で厚さが０．８〜３．６ｍｍのコルクシートの表面に接着性樹脂組成物を塗布し、この接着性樹脂組成物を介して熱硬化性樹脂板、突板、または突板を表面に配した合板のいずれかを貼り合わせて積層化粧板を製造する方法において、上記コルクシートを無張力状態で繰り出して所定寸法に裁断し、裁断されたコルクシートから残留張力を除去した後、上記貼り合せ作業を行うもので、上記残留張力を除去するために上記裁断されたコルクシートを５分間以上放置し、必要ならば、貼り合せ工程の後、その周縁を縁切りするものである。
【０００９】
また、上記積層化粧板の製造方法に使用するコルクシートの繰り出し装置であって、ロール巻きされたコルクシートを支承するサプライスタンドの回転軸にシンクロ作動モータを付設し、繰り出される上記コルクシートにローラを接触させ、このローラの回転軸に直接または間接的にシンクロ作動発電機を取り付け、このシンクロ作動発電機の出力信号に基づき上記シンクロ作動モータを駆動するようにし、必要ならば、上記シンクロ作動発電機の信号に基づき、繰り出されるコルクシートの下面に配設したアンダーローラの駆動源であるシンクロ作動モータを駆動するようにしたものである。
【発明の効果】
【００１０】
上記の如く構成するこの発明によれば、コルクシート内の残留張力が除去されることにより、コルクシートと熱硬化性樹脂板とを貼り合せた後の反り返りが全くなくなり、また、張り合わされた積層化粧板の、周囲における接着剤の「喰われ現象」による接着不安定部分が取り除かれて安定した特性の積層化粧板を得ることができるようになる。
【００１１】
また、上記の如く構成するコルクシートの繰り出し装置によって、コルクシートが繰り出されるとき張力が加わらず、コルクシート内に残留張力が発生しないように均等に繰り出されることになって製造された積層化粧板の反り返りが発生しなくなる。
【発明を実施するための最良の形態】
【００１２】
次に本発明の実施の形態を、図面および表を参照しながら説明する。表１は、酢酸ビニルエマルジョンタイプの接着剤（アイカ工業株式会社製、商品番号Ａ−１４００Ｌ）により、厚さ３ｍｍ、６ｍｍ、１０ｍｍで３０ｃｍ角のコルクシートと厚さ２ｍｍで３０ｃｍ角のメラミン樹脂板との接着において、良好な接着が得られる各種接着条件を示したもので、上段はホットプレスによる接着条件、下段は常温プレスによる接着条件である。
【００１３】
また、表２は、ゴム系溶剤タイプの接着剤（アイカ工業株式会社製、商品番号ＲＱ−Ｖ１）により、厚さ３ｍｍ、６ｍｍ、９ｍｍで３０ｃｍ角のコルクシートと厚さ２ｍｍで３０ｃｍ角のメラミン樹脂板とを常温プレスを用いて接着したときの、良好な接着が得られる各種接着条件を示したものである。
【００１４】
【表１】
0004404268.tif 000002
【００１５】
【表２】
0004404268.tif 000003
【００１６】
また、表１のホットプレスによる接着条件を、縦軸を各種接着条件、横軸をコルクの厚さとして、各条件範囲とその傾向を示したのが図１であり、表１の常温プレスによる接着条件を、縦軸を各種接着条件、横軸をコルクの厚さとして、各条件範囲とその傾向を示したのが図２である。また、表２のデータを同様に表わしたのが図３である。
【００１７】
図１では、一定の条件範囲において、コルクが厚くなるに従って樹脂分の多い接着剤を必要とし、塗布量も多く、プレス温度も高くする必要があり、プレス圧力は次第に低くする必要があることを示している。ただし、プレス時間は殆ど変化しない。
【００１８】
図２では、一定の条件範囲において、コルクが厚くなるに従って樹脂分の多い接着剤を必要とし、塗布量も多くする必要があり、プレス圧力は次第に低く、プレス時間は短くする必要があることを示している。特に、プレス圧力の条件範囲が狭いことを示している。
【００１９】
図３では、接着剤の塗布量は大きな変化はないが、プレス圧力が高くなる傾向を示している。なお、ゴム系溶剤タイプの接着剤による接着では、ホットプレスによる接着は接着剤が沸いてしまうので不向きである。
【００２０】
なお、上記接着条件の試験では、厚さ２ｍｍのメラミン樹脂板を用いたが、ポリエステル板や表面に突板を配した合板についても、同様の試験を行なったところ同様の傾向があることが把握できた。
【００２１】
図４は積層樹脂板を製造するための製造装置１０を示し、１１はロール巻きしたコルクシートＣ１を繰り出し可能に支持するサプライスタンド、１２はサプライスタンドの回転軸、１３はサプライスタンド側のシンクロ作動モータ、１４は繰り出されるコルクシートＣ２に接して回転するローラＲの回転軸に直結または間接的に取付けられたシンクロ作動発電機、１５ａおよび１５ｂはシンクロ作動発電機１４の出力をシンクロ作動モータ１３および１６に伝えるリード線、１６はローラ群１７ａ・・・１７ｎを駆動するシンクロ作動モータ、１８は固定刃１８ａと作動刃１８ｂからなるカッタである。
【００２２】
上記製造装置１０は、シンクロ作動モータ１３に当初入力が投入されるとロール巻きしたコルクシートＣ１が繰り出され、繰り出されるコルクシートＣ２に接したローラＲは回転し、シンクロ作動発電機１４から繰り出し速度に対応した信号が出力され、この出力によりシンクロ作動モータ１３および１６が駆動してコルクシートＣ２は無張力状態で繰り出され、所定の寸法でカッタ１８により裁断される。
【００２３】
裁断されたコルクシートＣ２は、積み重ねず相互に僅かな隙間をあけて少なくとも５分間放置することによりコルクシートＣ２の残留張力が除去される。なお、裁断作業に比べて貼り合せのプレス作業が早いとき、複数段の棚を備えたストックヤードを設け、プレス作業に先立って裁断作業を行い、そのストックヤードの各棚に裁断されたコルクシートＣ２を載せて残留張力を充分除去できるようにして、そのストックヤードにあるコルクシートＣ２をそのプレス作業工程に送るようにすることも考えられる。
【００２４】
ただし、コルクシートの厚さ・幅によって残留張力が除去される時間に差があるので実験的に放置時間を選択する。出願人の実験では１０分間放置すると全てのサイズに対応できると判断している。また、小規模生産の場合は上記装置に模して人力でコルクシートの繰り出し操作をすれば所望の積層樹脂板を得ることができる。
【実施例１】
【００２５】
上記基礎データを基に酢酸ビニルエマルジョンタイプ接着剤（アイカ工業株式会社製、商品番号Ａ−１４００Ｌ）、ゴム系溶剤タイプ接着剤（アイカ工業株式会社製、商品番号ＲＱ−Ｖ１）のそれぞれを用いて、厚さ１ｍｍのメラミン樹脂板とポリエステル板に、厚さ３ｍｍのコルクシートを接着し、接着後、前後・左右の縁２ｃｍを切り落とし、２００ｃｍ×４５ｃｍの床材を製作し、床材の条件に適合するか否かを検討したところ、断熱・吸音効果を併せ持ち、反り返りがなく良好な接着状態の床材を得られることを確認した。
【実施例２】
【００２６】
同じく酢酸ビニルエマルジョンタイプ接着剤（アイカ工業株式会社製、商品番号Ａ−１４００Ｌ）、ゴム系溶剤タイプ接着剤（アイカ工業株式会社製、商品番号ＲＱ−Ｖ１）のそれぞれを用いて、表面にケヤキを素材とする突板を配した３ｍｍ厚さの合板に、厚さ３ｍｍのコルクシートを接着し、接着後、前後・左右の縁２ｃｍを切り落とし、２００ｃｍ×１００ｃｍの壁材を製作し、床材の条件に適合するか否かを検討したところ、断熱・吸音効果を併せ持ち、反り返りがなく良好な接着状態の得られることを確認した。
【実施例３】
【００２７】
同じく酢酸ビニルエマルジョンタイプ接着剤（アイカ工業株式会社製、商品番号Ａ−１４００Ｌ）を用いて、ケヤキを素材とする厚さ０．２ｍｍの突板を配した２ｍｍの合板に、厚さ２ｍｍのコルクシートを接着し、接着後、前後・左右の縁２ｃｍを切り落として２００ｃｍ×１００ｃｍの壁材を試作し、壁材の条件に適合するか否かを検討したところ、断熱・吸音効果を併せ持ち、反り返りがなく良好な接着状態の得られることを確認した。
【実施例４】
【００２８】
次に、樹脂分５０，３５，３０％（３０％は比較例）の酢酸ビニルエマルジョンタイプ接着剤（アイカ工業株式会社製、商品番号Ａ−１４００Ｌ）を用い、肉厚２ｍｍ，３ｍｍのコルク板ＡおよびＢ、肉厚０．８，１．０，１．２，１．５ｍｍ（１．５ｍｍは比較例）のメラミン樹脂板を、表３に示す組み合わせで６０ｃｍ×１８０ｃｍの壁材のサンプルを本発明の方法で製作し、反り返りの有無、可撓性、吸音性、断熱性、貼り合せ状態（縁部分の接着状況を含む）について確認した結果を同表下欄に示す。
【００２９】
表中のコルク板Ａは天然無垢のコルクを粉砕、同Ｂはコルク栓等を採った余材のコルクあるいは再生コルクを粉砕して最大粒径０．８ｍｍ、平均粒径０．５ｍｍのコルクチップ１００重量部に対し、アクリル樹脂系接着剤３０重量部を配合、十分混練りし上記厚さのシートに成形したものである。なお、アクリル樹脂系接着剤の他にエポキシ、ポリアミド、ポリエステル、ポリウレタン系の接着剤を採用することができる。なお、表中のメラミン樹脂板は、アイカ工業株式会社の商品番号Ｌ４３０７を採用した。
【００３０】
表３で分かるように、この実施例は、メラミン樹脂板とコルクシートとの良好な接着により断熱性、吸音性を具備し、メラミン樹脂板とコルクシートの肉厚を特定することにより可撓性が良好で持ち運び易い壁材を得ることができる。
【００３１】
【表３】
0004404268.tif 000004
【産業上の利用可能性】
【００３２】
以上説明したようにこの発明によれば、各種板材とコルクシートとが良好な状態で接着されて断熱性と吸音性とを併せ持つようになり、貼り合わせる各種板材とコルクシートの厚さを特定することにより可撓性が改善され、さらに、貼り合せた積層化粧板は反り返らず良好な仕上りが可能となる。
【図面の簡単な説明】
【００３３】
【図１】酢酸ビニルエマルジョン接着剤使用における、ホットプレスによる接着条件の傾向を表わす図で（ａ）は接着剤の樹脂分について、（ｂ）は接着剤の塗布量について、（ｃ）はプレス温度について、（ｄ）はプレス圧力についてである。
【図２】同じく、常温プレスによる接着条件の傾向を表わす図で（ａ）は接着剤の樹脂分について、（ｂ）は接着剤の塗布量について、（ｃ）はプレス圧力について（ｄ）はプレス時間についてである。
【図３】ゴム系溶剤タイプ接着剤使用における、常温プレスによる接着条件の傾向を表わす図で（ａ）は接着剤の塗布量について、（ｂ）はプレス圧力についてである。
【図４】本発明で使用するコルクシート繰り出し装置の機能説明図
【符号の説明】
【００３４】
１０  本発明に係る製造装置（繰り出し装置）
１１  サプライスタンド
１２  回転軸
１３，１６  シンクロ作動モータ
１４  シンクロ作動発電機
１５ａ，１５ｂ  リード線
１７ａ・・・１７ｎ  アンダーローラ
１８  カッタ
Ｃ１，Ｃ２  コルクシート
Ｒ  ローラ
【図１】
0004404268.tif 000005
【図２】
0004404268.tif 000006
【図３】
0004404268.tif 000007
【図４】
0004404268.tif 000008